(57)【要約】【課題】高白色度、高不透明度でありながら、明度が低くなるおそれのない印刷用塗工紙及び印刷用塗工紙の製造方法を提供する。【解決手段】基紙２及び塗工層４を有する印刷用塗工紙１について、塗工層４に紫色顔料及び青色顔料、並びに蛍光増白剤を含有させる。また、ＪＩＳ  Ｐ  ８１４９の不透明度が８５％以上、ＪＩＳ  Ｐ  ８１５０の明度が紫外線を含む測定において８５％以上、ＪＩＳ  Ｐ  ８１５０の色相が、紫外線を含む測定においてａ*値０．５以上２．５未満、ｂ*値−５以上−２未満となるようにする。また、塗工層４は、フィルム転写方式で形成する。【選択図】図１
2017172060.tif 000002
【特許請求の範囲】
【請求項１】
基紙及び塗工層を有し、
前記塗工層は、紫色顔料及び青色顔料、並びに蛍光増白剤を含有し、
ＪＩＳ  Ｐ  ８１４９の不透明度は８５％以上、ＪＩＳ  Ｐ  ８１５０の明度は紫外線を含む測定において８５％以上であり、
ＪＩＳ  Ｐ  ８１５０の色相は、紫外線を含む測定においてａ*値０．５以上２．５未満、ｂ*値−５以上−２未満である、
ことを特徴とする印刷用塗工紙。
【請求項２】
前記塗工層は、白色顔料を含有し、
この白色顔料の７０質量％以上は、炭酸カルシウムである、
請求項１に記載の印刷用塗工紙。
【請求項３】
前記蛍光増白剤の含有量は、１０〜８０ｍｇ／ｍ2である、
請求項１又は請求項２に記載の印刷用塗工紙。
【請求項４】
前記基紙のＪＩＳ  Ｐ  ８１５０の色相は、紫外線を含む測定において、ａ*値０．１以上０．７未満、ｂ*値−０．２以上０．６未満である、
請求項１〜３のいずれか１項に記載の印刷用塗工紙。
【請求項５】
前記基紙のＪＩＳ  Ｐ  ８１５０の明度は、紫外線を含む測定において、７５％以上である、
請求項１〜４のいずれか１項に記載の印刷用塗工紙。
【請求項６】
前記紫色顔料及び前記青色顔料の合計含有量は、０．１〜１．４ｍｇ／ｍ2である、
請求項１〜５のいずれか１項に記載の印刷用塗工紙。
【請求項７】
基紙の片面又は両面にフィルム転写方式で塗工層を形成し、
この塗工層に、紫色顔料及び青色顔料、並びに蛍光増白剤を含有させて、
ＪＩＳ  Ｐ  ８１４９の不透明度を８５％以上、ＪＩＳ  Ｐ  ８１５０の明度を紫外線を含む測定において８５％以上とし、
ＪＩＳ  Ｐ  ８１５０の色相を、紫外線を含む測定においてａ*値０．５以上２．５未満、ｂ*値−５以上−２未満とする、
ことを特徴とする印刷用塗工紙の製造方法。
【発明の詳細な説明】
【技術分野】
【０００１】
本発明は、オフセット印刷用塗工紙等として使用することができる印刷用塗工紙及びその製造方法に関するものである。
【背景技術】
【０００２】
印刷用塗工紙は、印刷適性という観点から、白色度が高いこと、不透明度が高いこと等が要求される。そこで、特許文献１は、オフセット印刷用塗工紙について、脱墨パルプを５０％以上の高配合とし、かつ塗工層に紫色顔料及び青色顔料、並びに重質炭酸カルシウムを含有させることを提案する。同文献は、これにより、「高白色、高不透明性の両方の物性を有する印刷用紙を得ることができる」とする。
【０００３】
しかしながら、脱墨パルプを５０質量％以上の高配合にすると、印刷適性の１つである明度が低くなるとの問題が生じる。
【０００４】
また、同文献は、より好ましい印刷用紙として、基紙に青色染料、紫色染料、又は赤色染料を含有させることも提案する。しかしながら、染料は化学的に不安定である。したがって、この提案によると、経時劣化による退色の問題、すなわち明度等が変動する問題が生じる。
【先行技術文献】
【特許文献】
【０００５】
【特許文献１】特許第５６８６９８４号公報
【発明の概要】
【発明が解決しようとする課題】
【０００６】
発明が解決しようとする主たる課題は、高白色度、高不透明度でありながら、明度が低くなるおそれのない印刷用塗工紙及び印刷用塗工紙の製造方法を提供することにある。
【課題を解決するための手段】
【０００７】
本発明者等は、上記課題を解決するために鋭意検討をした。結果、基紙がナチュラル色であっても、塗工層に紫色顔料及び青色顔料の両方、並びに蛍光増白剤を含有させてブルーイング（着色）することで、高白色度、高不透明度でありながら、明度が低くなるおそれがなく、好ましくは退色の問題が生じるおそれもない印刷用塗工紙が得られることを知見した。この知見に基づく上記課題を解決するための態様は、以下のとおりである。
【０００８】
（請求項１記載の態様）
基紙及び塗工層を有し、
前記塗工層は、紫色顔料及び青色顔料、並びに蛍光増白剤を含有し、
ＪＩＳ  Ｐ  ８１４９の不透明度は８５％以上、ＪＩＳ  Ｐ  ８１５０の明度は紫外線を含む測定において８５％以上であり、
ＪＩＳ  Ｐ  ８１５０の色相は、紫外線を含む測定においてａ*値０．５以上２．５未満、ｂ*値−５以上−２未満である、
ことを特徴とする印刷用塗工紙。
【０００９】
（請求項２記載の態様）
前記塗工層は、白色顔料を含有し、
この白色顔料の７０質量％以上は、炭酸カルシウムである、
請求項１に記載の印刷用塗工紙。
【００１０】
（請求項３記載の態様）
前記蛍光増白剤の含有量は、１０〜８０ｍｇ／ｍ2である、
請求項１又は請求項２に記載の印刷用塗工紙。
【００１１】
（請求項４記載の態様）
前記基紙のＪＩＳ  Ｐ  ８１５０の色相は、紫外線を含む測定において、ａ*値０．１以上０．７未満、ｂ*値−０．２以上０．６未満である、
請求項１〜３のいずれか１項に記載の印刷用塗工紙。
【００１２】
（請求項５記載の態様）
前記基紙のＪＩＳ  Ｐ  ８１５０の明度は、紫外線を含む測定において、７５％以上である、
請求項１〜４のいずれか１項に記載の印刷用塗工紙。
【００１３】
（請求項６記載の態様）
前記紫色顔料及び前記青色顔料の合計含有量は、０．１〜１．４ｍｇ／ｍ2である、
請求項１〜５のいずれか１項に記載の印刷用塗工紙。
【００１４】
（請求項７記載の態様）
基紙の片面又は両面にフィルム転写方式で塗工層を形成し、
この塗工層に、紫色顔料及び青色顔料、並びに蛍光増白剤を含有させて、
ＪＩＳ  Ｐ  ８１４９の不透明度を８５％以上、ＪＩＳ  Ｐ  ８１５０の明度を紫外線を含む測定において８５％以上とし、
ＪＩＳ  Ｐ  ８１５０の色相を、紫外線を含む測定においてａ*値０．５以上２．５未満、ｂ*値−５以上−２未満とする、
ことを特徴とする印刷用塗工紙の製造方法。
【発明の効果】
【００１５】
本発明によると、高白色度、高不透明度でありながら、明度が低くなるおそれのない印刷用塗工紙及び印刷用塗工紙の製造方法となる。
【図面の簡単な説明】
【００１６】
【図１】本形態の印刷用塗工紙の断面図である。
【図２】紫色顔料及び青色顔料を含有させた場合の色相の変化を示す図である。
【発明を実施するための形態】
【００１７】
次に、本発明を実施するための形態を説明する。なお、本発明は、以下の実施形態によって何ら限定されるものではない。本発明の要旨を逸脱しない限り、種々の変更を加えることができる。
図１に示すように、本形態の印刷用塗工紙１は、基紙２及びこの基紙２の片面（図１の（１））又は両面（図１の（２））に形成された塗工層４を有する。ただし、これは一例であり、例えば、塗工層４の下に、つまり塗工層４と基紙２との間に、下塗り塗工層等の他の層が存在してもよい。参考までに、図１の（３）に基紙２の片面に下塗り塗工層３が形成されている形態を、図１の（４）に基紙２の両面に下塗り塗工層が形成されている形態を示している。
【００１８】
塗工層４は、紫色顔料及び青色顔料、並びに蛍光増白剤を含有する。以下、詳細に説明する。
【００１９】
（基紙）
基紙２は、原料パルプ及び填料を主な構成材料とする。
【００２０】
基紙２は、単層であっても、複数層であってもよい。
【００２１】
（原料パルプ）
原料パルプとしては、例えば、広葉樹クラフトパルプ(ＬＢＫＰ)、針葉樹クラフトパルプ(ＮＢＫＰ)、亜硫酸パルプ等の化学パルプ、砕木パルプ（ＧＰ）、リファイナー砕木パルプ（ＲＧＰ）、サーモメカニカルパルプ（ＴＭＰ）、ケミサーモメカニカルパルプ（ＣＴＭＰ）、ケミグランドパルプ（ＣＧＰ）、セミケミカルパルプ（ＳＣＰ）、等を使用することができる。
【００２２】
化学パルプはリグニンが除去されているため、白色度が高い。その反面、製造した紙の不透明度が低くなるとの問題を有する。この問題は、特に、低坪量の塗工紙の場合に顕著なものとなる。
【００２３】
そこで、本形態においては、基紙２の原料パルプとして、脱墨パルプ（ＤＩＰ）を使用することを必須とする。脱墨パルプの配合量は、絶乾基準で全原料パルプの、好ましくは３０質量％以上４５質量％以下、より好ましくは３２質量％以上４３質量％以下、特に好ましくは３５質量％以上４０質量％以下である。脱墨パルプの配合量が上記範囲を下回ると、不透明度が十分に高くならないおそれがある。他方、脱墨パルプの配合量が上記範囲を上回ると、色材等による調整によっても、白色度や明度が十分に高くならないおそれがある。
【００２４】
なお、色材とは、白色以外の有色の顔料又は染料をいう。また、脱墨パルプの質量には、脱墨パルプ自体の質量のほか、当該脱墨パルプに付着している分離不可能な填料等の質量をも含む。
【００２５】
脱墨パルプの原料としては、上質紙、中質紙、下級紙、新聞紙、チラシ、雑誌等からなる選別古紙、これらの古紙が混在してなる無選別古紙、等を例示することができる。
【００２６】
（填料）
填料としては、例えば、重質炭酸カルシム、軽質炭酸カルシウム、クレー、シリカ、軽質炭酸カルシウム−シリカ複合物、カオリン、焼成カオリン、デラミカオリン、ホワイトカーボン、タルク、炭酸マグネシウム、炭酸バリウム、硫酸バリウム、水酸化アルミニウム、水酸化カルシウム、水酸化マグネシウム、水酸化亜鉛、酸化亜鉛、酸化チタン、非晶質シリカ等の無機填料や、尿素−ホルマリン樹脂、メラミン系樹脂、ポリスチレン樹脂、フェノール樹脂等の有機填料、等を使用することができる。
【００２７】
ただし、不透明度の向上という観点からは、重質炭酸カルシウム又は軽質炭酸カルシウムを使用するのが好ましい。また、白色度、明度及び不透明度の向上という観点からは、軽質炭酸カルシウムを使用するのが好ましい。さらに、軽質炭酸カルシウムとしては、軽質炭酸カルシウムにシリカやアルミニウム等の無機物質を被覆させていたものや、軽質炭酸カルシウムを凝集させた凝集体を使用するのが好ましい。もちろん、これらの軽質炭酸カルシウムは、適宜組み合わせて使用することもできる。
【００２８】
（色材）
基紙２には、紫色顔料や青色顔料を填料として内添させてもよい。
【００２９】
基紙２には、紫色染料、青色染料、黄色染料、緑色染料、赤色染料等を含有させてもよい。染料は繊維に染着するので、着色効率がよい。染料は変色する可能性があるが、基紙２に含有させるのであれば、基紙２上には少なくとも塗工層４が存在するため、見た目に及ぼす影響は少ない。
【００３０】
紫色顔料や青色顔料の内添は、基紙２がナチュラル色になるように行うのが好ましい。具体的は、基紙２のＪＩＳ  Ｐ  ８１５０の色相が紫外線を含む測定において、好ましくはａ*値０．１以上０．７未満、ｂ*値−０．２以上０．６未満、より好ましくはａ*値０．２以上０．６未満、ｂ*値を−０．１以上０．５未満、特に好ましくはａ*値０．２５以上０．５５未満、ｂ*値−０．０５以上０．４５未満である。このように調整することで、基紙２自体の白色度及び明度を向上させることができ、塗工層４を形成後の白色度及び明度を向上させることできる。
【００３１】
基紙２のＪＩＳ  Ｐ  ８１５０の明度は、紫外線を含む測定において、好ましくは７５％以上、より好ましくは７８％以上、特に好ましくは８０％以上である。
【００３２】
（添加剤）
基紙２には、必要により、添加剤を内添することができる。
【００３３】
添加剤としては、例えば、凝結剤、消泡剤、蛍光増白剤、硫酸バンド、歩留り向上剤、濾水性向上剤、紙力増強剤、サイズ剤、染料等を例示することができる。
【００３４】
（下塗り塗工層）
前述したように、基紙２の片面又は両面には、下塗り塗工層（クリア塗工層）３を設けることができる。
【００３５】
下塗り塗工層３の原料としては、例えば、天然高分子系、合成高分子系等を使用することができる。
【００３６】
天然高分子系としては、例えば、コーン、小麦、タピオカ、ポテト等の生澱粉を各種製法で変性させた、酵素分解澱粉、酸化澱粉、ヒドロキシエチル化澱粉、カチオン化澱粉、尿素リン酸化澱粉、変性酸化澱粉やカルボキシメチル化セルロース（ＣＭＣ）、カルボキシエチル化セルロース（ＣＥＣ）、等の中から一種又は二種以上を選択して使用することができる。
【００３７】
合成高分子系としては、例えば、ポリアクリルアミド（ＰＡＭ）、ポリエチレングリコール（ＰＥＧ）、等の中から一種又は二種以上を選択して使用することができる。
【００３８】
下塗り塗工層３には、例えば、消泡剤、蛍光増白剤、耐水化剤、サイズ剤等の添加剤を内添することができる。
【００３９】
下塗り塗工層３の塗工量は、片面あたり、好ましくは０．１〜１．０ｇ／ｍ2、より好ましくは０．２〜０．８ｇ／ｍ2、特に好ましくは０．３〜０．６ｇ／ｍ2である。
【００４０】
下塗り塗工層３の塗工量は、例えば、サイズプレスコータ、ゲートロールコータ、ロッドメタリングコータ、ビルブードコータ、ブレードコータ等のコータを使用して形成することができる。
【００４１】
下塗り塗工層３は、顔料や染料を配合して着色することも考えられる。ただし、下塗り塗工層３を着色すると基紙２の白色度や明度が下がるため、下塗り塗工層３は着色しない方が好ましい。
【００４２】
（塗工層）
塗工層４は、色材たる紫色顔料及び青色顔料、蛍光増白剤、並びに接着剤を主な構成材料とする。
【００４３】
塗工層４は、単層であっても、複数層であってもよい。
【００４４】
塗工層４が複数層である場合、紫色顔料及び青色顔料、並びに蛍光増白剤は、少なくともいずれか１層に含有させればよい。ただし、白色度や、明度、不透明度、印刷適性（裏抜け、鮮明度等）を高めるという観点からは、紫色顔料及び青色顔料、並びに蛍光増白剤を、少なくとも最外層に含有させるのが好ましい。
【００４５】
（紫色顔料及び青色顔料）
以下、紫色顔料及び青色顔料、並びに蛍光増白剤を使用する理由について説明する。
塗工紙を白く見せるために、紫色顔料及び青色顔料を加えて塗工紙全体としての反射光のバランスをとるブルーイング（着色）という技術が存在する。紫色顔料及び青色顔料は可視光中の長波長部分（約５００〜７００ｎｍ）の光、すなわち黄色部分の光を吸収するため、その余色である青味を目立たせる。しかるに、反射光量は吸収された光の分だけ減少するため、塗工紙の明度が下がり、灰色、あるいは黒色に近くなる。
【００４６】
そこで、本形態においては、紫色顔料及び青色顔料、並びに蛍光増白剤を使用する。この形態によると、蛍光増白剤が紫外線（波長は、約３００〜４００ｎｍ。）を可視光である青色光（波長は、約４５０ｎｍ。）に変えるものと考えられる。したがって、紫色顔料及び青色顔料を使用した場合においても、高い視感の明度を得ることができる。
【００４７】
また、色材たる紫色顔料及び青色顔料を含有させることで、塗工紙１の不透明度が向上し、インキの裏抜けが防止される。
【００４８】
紫色顔料及び青色顔料としては、無機顔料及び有機顔料のいずれをも使用することができる。ただし、得られる塗工紙１が隠蔽性が優れたものとなり、また、耐光性等の物理化学安定性に優れたものとなることから、紫色顔料及び青色顔料としては無機顔料を使用するのが好ましい。
【００４９】
また、無機顔料としては、粒子径が０．２〜０．４μｍのものを使用するのがより好ましい。基本的には粒子径が小さくなるほど隠蔽性が高くなると考えられるが、粒子径が小さくなり過ぎると逆に隠蔽性が低くなると考えられる。
【００５０】
なお、上記粒子径は、レーザー解析法にて測定した体積平均粒子径を意味する。レーザー解析法とは、サンプル１０ｍｇをメタノール溶液８ｍｌに添加し、超音波分散機（出力：８０Ｗ）で３分間分散させた分散溶液について、粒径分布測定装置（レーザー方式のマイクロトラック粒径分析計、日機装（株）製）にて解析する方法を意味する。
【００５１】
紫色顔料としては、例えば、砒酸コバルト、燐酸コバルト、コバルト・リチウム・燐酸化物、含水燐酸アンモニウムコバルト、ホウ酸コバルト等のコバルトバイオレット、紫群青、酸化鉄紫、マンガンバイオレット、ミネラルバイオレット等の無機顔料、インジゴイド系、キナクリドン系、オキサジン系、アントラキノン系、カルボニウム系、キサンテン系の有機顔料、等を使用することができる。市販化されている紫色顔料としては、例えば、ＳＡバイオレットＣ１２８９６（御国色素株式会社）等を使用することができる。
【００５２】
青色顔料としては、例えば、ウルトラマリン、アズライト、プロシアブルー（紺青）、群青、スマルト、コバルトブルー（アルミン酸コバルト）、セルリアンブルー（錫酸コバルト）、コバルトクロムブルー、コバルト・アルミ・珪素酸化物、コバルト・亜鉛・珪素酸化物、マンガンブルー、フタロシアニン、等を使用することができる。市販化されている青色顔料としては、例えば、ＥＭＴ−ブルーＤＳ−１８（東洋インキ製造株式会社）等を使用することができる。
【００５３】
塗工層４における紫色顔料及び青色顔料の合計含有量は、好ましくは０．１〜１．４ｍｇ／ｍ2、より好ましくは０．２〜０．６ｍｇ／ｍ2、特に好ましくは０．３〜０．４５ｍｇ／ｍ2である。合計含有量が上記範囲を下回ると、顔料による光の吸収が不十分になり、高不透明度にならないおそれがある。他方、合計含有量が上記範囲を上回ると、色相が原点（図２参照）から大きく外れ、見た目の白さが失われるおそれがある。
【００５４】
塗工層３における紫色顔料及び青色顔料の合計含有量は、固形分換算で、後述する白色顔料１００質量部に対して、好ましくは０．００１〜０．００５質量部、より好ましくは０．００１５〜０．００３５質量部、特に好ましくは０．００２〜０．００３質量部である。合計含有量が上記範囲を下回ると、塗工紙１の不透明度が不十分になり、また、目的とする色相にならないそれがある。他方、合計含有量が上記範囲を上回ると、塗工紙１の明度が不十分になるおそれがある。
【００５５】
なお、上記合計含有量は、以下の式で計算した値である。
紫色顔料及び青色顔料の合計含有量（ｍｇ／ｍ2）＝（全塗工量（ｇ／ｍ2）×紫色顔料及び青色顔料の合計質量部（質量部）／塗工液中の全固形分質量部（質量部））×１０００
なお、上記質量部は、固形分換算した場合の値である。
【００５６】
（その他の顔料）
色材としては、必要により、紫色顔料及び青色顔料以外の顔料、例えば、赤色顔料、黄色顔料、緑色顔料等の顔料を含有させることもできる。なお、色材として黒色顔料を含有させるのは、好ましくない。黒色顔料を含有させると、塗工層４の明度が低下し、塗工紙１が目的の明度や印刷後の鮮明度を有しないものとなるおそれがある。
【００５７】
（蛍光増白剤）
塗工層４に蛍光増白剤を含有させることで、塗工層４が着色させ、かつ明度を向上させることができる。
【００５８】
蛍光増白剤としては、例えば、スチルベンゼン系、ベンズイミダゾール系、イミダゾール系、イミダゾロン系、ビラゾリン系、クマリン系、ナフタルイミド系、の蛍光増白剤等を使用することができる。市販化されている蛍光増白剤としては、例えば、カヤホールＳＩＭ（Ｌ）（日本化薬社製）等を使用することができる。
【００５９】
ただし、蛍光増白剤としては、好ましくは、スチルベンゼン系のスチルベンジルスルホン酸誘導体を、より好ましくは、スルホ基が４ケ誘導されているテトラ型のものを使用する。塗工紙１の抄造時には、通常、循環原料として抄造時の損紙等が配合される。したがって、蛍光増白剤としてテトラ型のものを使用することで、基紙２への余分な着色や明度の退色を抑えることができる。
【００６０】
塗工層４における蛍光増白剤の合計含有量は、好ましくは１０〜８０ｍｇ／ｍ2、より好ましくは１５〜７０ｍｇ／ｍ2、特に好ましくは２０〜４５ｍｇ／ｍ2である。合計含有量が上記範囲を下回ると、目的とする塗工紙の明度と色相が得られないおそれがある。他方、合計含有量が上記範囲を上回ると、蛍光増白剤自身の色が現出してしまい、かえって明度が低下し、退色による影響も強くなるおそれがある。
【００６１】
塗工層４における蛍光増白剤の合計含有量は、後述する白色顔料１００質量部に対して、好ましくは０．０５〜０．８質量部、より好ましくは０．１５〜０．６質量部、特に好ましくは０．２〜０．４質量部である。
【００６２】
なお、上記合計含有量は、以下の式で計算した値である。
蛍光増白剤の合計含有量（ｍｇ／ｍ2）＝（全塗工量（ｇ／ｍ2）×蛍光増白剤の合計質量部（質量部）／塗工液中の全固形分質量部（質量部））×１０００
なお、上記質量部は、固形分換算した場合の値である。
【００６３】
（白色顔料）
塗工層４には、必要により、白色顔料を含有させる。
【００６４】
白色顔料は、無機顔料であっても、有機顔料であってもよい。
【００６５】
白色顔料としては、例えば、カオリン、クレー、エンジニアードカオリン、デラミネーテッドクレー、重質炭酸カルシウム、軽質炭酸カルシウム、タルク、二酸化チタン、硫酸バリウム、硫酸カルシウム、酸化亜鉛、珪酸、珪酸塩、コロイダルシリカ、サチンホワイト、等を使用することができる。
【００６６】
ただし、白色度の向上という観点からは、重質炭酸カルシウム又は軽質炭酸カルシウムを使用するのが好ましく、軽質炭酸カルシウムを使用するのが特に好ましい。
【００６７】
軽質炭酸カルシウムの含有量は、白色顔料全量の、好ましくは７０質量％以上、より好ましくは７２質量％以上、特に好ましくは７５質量％以上である。
【００６８】
（接着剤）
接着剤（バインダー）としては、例えば、スチレン・ブタジエン系接着剤、スチレン・アクリル系接着剤、エチレン・酢酸ビニル系接着剤、ブタジエン・メチルメタクリレート系接着剤、酢酸ビニル・ブチルアクリレート系接着剤、ポリビニルアルコール、カゼイン、大豆蛋白、合成蛋白、酸化澱粉、陽性澱粉、尿素燐酸エステル化澱粉、カルバミン酸エステル化澱粉、ヒドロキシエチルエーテル化澱粉、カルボキシメチルセルロース、ヒドロキシエチルセルロース、ヒドロキシメチルセルロース、等を使用することができる。
【００６９】
接着剤の配合量は、固形分換算で、前述した白色顔料１００質量部に対して、好ましくは２〜１５質量部、より好ましくは３〜１２質量部、特に好ましくは５〜１１質量部である。
【００７０】
（その他）
塗工層４には、必要により、分散剤、増粘剤、保水剤、消泡剤、耐水化剤、等の各種補助剤を含有させることができる。
【００７１】
塗工層４は、例えば、サイズプレスコータ、ゲートロールコータ、ロッドメタリングコータ、ビルブードコータ、ブレードコータ等のコータを使用して形成することができる。ただし、塗工層４が単層である場合、特に塗工紙１が坪量６０ｇ／ｍ2以下の微塗工紙である場合は、ゲートロールコータやロッドメタリングコータ等を使用するフィルム転写方式で塗工層４を形成するのが好ましい。微塗工紙である場合においてフィルム転写方式で形成すると、塗工量が片面あたり５．０〜８．０ｇ／ｍ2となるような低塗工量であっても、効率よく塗工することができる（操業性の向上）。また、塗工層４に白色顔料として軽質炭酸カルシウムを使用する場合は、重質炭酸カルシウムと比べ、粒子径の粒度分布がシャープであるため、塗工液のハイシェアの粘度が高くなり、流動性が悪化する傾向がある。しかるに、フィルム転写方式の塗工方式であると、５．０〜８．０ｇ／ｍ2のような塗工量でも塗工することができる。
【００７２】
塗工層４の塗工量は、片面あたり、好ましくは５．０〜８．０ｇ／ｍ2、より好ましくは５．２〜７．５ｇ／ｍ2、特に好ましくは５．５〜７．０ｇ／ｍ2である。塗工量が上記範囲を下回ると、塗工紙１全体に対する塗工層４の割合が小さく、目的の明度や色相が得られないおそれがある。他方、塗工量が上記範囲を上回ると、塗工紙１全体に対する基紙２の割合が小さく、目的の不透明度が得られないおそれがある。
【００７３】
（印刷用塗工紙）
（坪量）
塗工紙１の坪量は、好ましくは４０〜６０ｇ／ｍ2、より好ましくは４２〜５９ｇ／ｍ2、特に好ましくは４５〜５８ｇ／ｍ2である。微塗工紙の場合、特に坪量が６０ｇ／ｍ2以下の場合は、本発明による効果がいかんなく発揮される。もっとも、坪量が４０ｇ／ｍ2を下回ると、不透明度が不十分になるおそれがある。
【００７４】
（不透明度）
塗工紙１の不透明度は、ＪＩＳ  Ｐ  ８１４９に準拠して測定した値である。
【００７５】
不透明度は、好ましくは８５％以上、より好ましくは８６％以上、特に好ましくは８７％以上である。不透明度を上記範囲とするためには、例えば、基紙２の脱墨パルプ（ＤＩＰ）や灰分の量を調節する、塗工層４の着色を調節する、等の方法によることができる。
【００７６】
基紙２の灰分は、不透明度のほか、明度、塗工紙のコシ等を考慮すると、ＪＩＳ  Ｐ  ８２５１（５２５℃）に準拠して測定した値が、好ましくは．３．０〜９．５％、より好ましくは４．０〜９．３％、特に好ましくは５．０〜９．０％である。
【００７７】
（明度）
塗工紙１の明度は、ＪＩＳ  Ｐ  ８１５０に準拠し、紫外線を含むようにして、測定した値である。
【００７８】
塗工紙１の明度は、好ましくは８５％以上、より好ましくは８６％以上、特に好ましくは８７％以上である。明度を上記範囲とするためには、例えば、基紙２の脱墨パルプ（ＤＩＰ）や灰分の量を調節する、塗工層４の着色を調節する、等の方法によることができる。
【００７９】
（色相）
塗工紙１の色相は、ＪＩＳ  Ｐ  ８１５０に準拠し、紫外線を含むようにして測定した値である。
【００８０】
この色相において、ａ*値は、好ましくは０．５以上２．５未満、より好ましくは０．６以上２．０未満、特に好ましくは０．７以上１．８未満である。また、ｂ*値は、好ましくは−５以上−２未満、より好ましくは−４．８以上−２．５未満、特に好ましくは−４．６以上−２．８未満である。色相（ａ*値及びｂ*値）が上記範囲であると、印刷用塗工紙１の表面が青白くなり、見た目の白さが際立つ。
【００８１】
色相（ａ*値及びｂ*値）は、紫色顔料及び青色顔料を添加することによって、制御することができる。
図２には、Ｌ*ａ*ｂ*系色度座標を示している。同図のＬ*は、明度で白黒の度合いを表す。ａ*は、＋（プラス）のとき赤味の度合いを、−（マイナス）のとき緑味の度合いをそれぞれ増す。ｂ*は、＋（プラス）のとき黄味の度合いを、−（マイナス）のとき青味の度合いをそれぞれ増す。紫色顔料及び青色顔料を添加していない場合が原点に位置すると、青色顔料を添加すると、ｂ*は−（マイナス）、ａ*も−（マイナス）に向かって色相が変化する。また、紫色顔料を添加すると、ｂ*は−（マイナス）、ａ*は＋（プラス）に向かって色相が変化する。
【実施例】
【００８２】
次に、本発明の実施例について説明する。なお、本発明は、以下の実施例によって何ら限定されるものではない。本発明の要旨を逸脱しない限り、種々の変更を加えることができる。
（実施例１）
原料パルプとして、広葉樹クラフトパルプ（ＬＢＫＰ）、針葉樹クラフトパルプ（ＮＢＫＰ）、及び脱墨パルプ（ＤＩＰ）を使用し、パルプスラリーを得た。各原料パルプの配合割合は、下記表に示すとおりとした。パルプスラリーには、軽質炭酸カルシウム（タマパールＴＰ１２１−６Ｓ（奥多摩工業社製）、タマパール＼ＴＡＭＡＰＥＡＲＬは、登録商標。）、凝結剤、歩留剤、紙力増強剤を内添した。
【００８３】
得られたパルプスラリーをギャップフォーマで抄紙して、基紙を得た。
【００８４】
得られた基紙上に、酸化澱粉を下塗り塗工した。塗工量は、両面で０．８ｇ／ｍ2とした。
【００８５】
一方、接着剤、色材、白色顔料、及び蛍光増白剤を混合して塗工液を得た。
【００８６】
接着剤としては、ＳＢラテックス（ＰＢ２９０１（日本エイアンドエル社製））及び澱粉（ＲＣ＃２０（日本食品化工社製））を使用した。色材としては、紫色顔料（ＳＡバイオレットＢＯＸ（御国色素社製））、及び青色顔料（ＳＡブルー１２４２２（御国色素社製社製））を使用した。白色顔料としては、重質炭酸カルシウム（カービタル９０（イメリス  ミネラルズ・ジャパン社製）、ＣＡＲＢＩＴＡＬは登録商標。）、及びクレー（ＫＡＯＦＩＮＥ（白石カルシウム社製））を使用した。蛍光増白剤としては、（ＺＤＭＶ（Ｌ）（ブランコフォア社製））を使用した。これら各種材料の混合割合は、下記表に示すとおりとした。
【００８７】
得られた塗工液を使用して、基紙（下塗り塗工層）の両面に塗工層を形成した。この形成は、フィルム転写方式で行った。塗工層の塗工量は、下記表に示すとおりとした。
【００８８】
得られた塗工紙について、坪量、不透明度、明度、及び色相を調べた。結果は、下記表に示した。
【００８９】
続いて、得られた塗工紙にオフセット輪転印刷機で藍色、赤色、黄色のベタ印刷を行い、３色掛け合わせ部分について、マクベス反射濃度計ＲＤ−９１８（米国コルモーゲンコーポレーション社製）で、前記３色掛け合わせ部分を測定した。インキ濃度は２．０となるように印刷した。印刷後の塗工紙（印刷物）について、裏抜け及び鮮明度を官能評価した。結果は、下記表に示すとおりであった。なお、官能評価の評価基準は、以下のとおりとした。
【００９０】
（裏抜け）
室内蛍光灯下で印刷物を印刷面の裏側から透かして視観し、以下の４段階で評価した。
◎：裏移り（裏抜け）が全くない場合
〇：裏移りが僅かに認められるが、ほとんど目立たず実用上差し支えがない場合
△：裏移りが多少認められ、実用に供するにはやや難がある場合
×：裏移りがひどく実用性が全くない場合
【００９１】
（鮮明度）
任意の人数３０人が、室内蛍光灯下で印刷物の印刷部分と白紙部分との境を視観し、５点評価（５：印刷物の印刷部分と白紙部分との境が鮮明に見え、白紙部分は澄んだ明るい白さ＞１：印刷物の印刷部分と白紙部分との境がぼやけて見え、白紙部分は澱んだ暗い白さ）した。得られた評価値を平均し、以下の４段階に分類した。
◎：平均値が４．０以上の場合。印刷用紙として適しているといえる。
〇：平均値が３．５以上の場合。印刷用紙として用途上差し支えがないといえる。
△：平均値が３．０以上の場合。印刷用紙として実用に供するにはやや難があるといえる。
×：平均値が３．０未満の場合。印刷用紙としては適さないといえる。
【００９２】
【表１】
2017172060.tif 000003
【００９３】
【表２】
2017172060.tif 000004
【００９４】
【表３】
2017172060.tif 000005
【００９５】
【表４】
2017172060.tif 000006
【００９６】
【表５】
2017172060.tif 000007
【００９７】
（その他の実施例、及び比較例）
塗工紙の原料及び配合割合を下記表に示すとおりに変化させて、実施例１と同様の試験を行った。結果は、下記表に示した。
【００９８】
なお、黒色顔料としては、ＳＡブラック５２０７（御国色素社製）を使用した。軽質炭酸カルシウムとしては、タマパールＴＰ−１２１−７C（奥多摩工業社製、タマパール＼ＴＡＭＡＰＥＡＲＬは、登録商標。）を使用した。
【００９９】
（考察）
実施例と比較例１〜３との対比から、青色顔料、紫色顔料、及び蛍光増白剤が１つでも欠けると、不透明度、明度、又は官能評価が不十分になることが分かった。
【０１００】
また、実施例と比較例４、５との対比から、青色顔料、紫色顔料、及び蛍光増白剤を使用したとしても、不透明度、明度、及び色相を制御しないと、官能評価が不十分になることが分かった。
【産業上の利用可能性】
【０１０１】
本発明は、オフセット印刷用塗工紙等として使用することができる印刷用塗工紙及びその製造方法として適用可能である。
【符号の説明】
【０１０２】
１…塗工紙、２…基紙、３…下塗り塗工層、４…塗工層。
【図１】
2017172060.tif 000008
【図２】
2017172060.tif 000009